(57)【要約】【課題】本発明の目的は、高空間速度条件下において、遊離残留塩素ろ過能力が高く、しかも通水圧力損失が抑制された浄水フィルターとして使用可能な浄水フィルター用シートを提供することである。【解決手段】浄水フィルターに使用される混抄シートであって、前記混抄シートが、繊維状活性炭及び熱融着性繊維を含有し、前記混抄シートの比表面積が１７００〜３０００ｍ2／ｇであり、前記混抄シートの密度が０．１５〜０．２４ｇ／ｃｍ3であり、且つ前記混抄シートの通気断面積７８５０ｍｍ2を風速０．１ｍ／秒で通気する際の差圧が４０〜５５Ｐａである、浄水フィルター用混抄シート。【選択図】なし【特許請求の範囲】
【請求項１】
浄水フィルターに使用される混抄シートであって、
前記混抄シートが、繊維状活性炭及び熱融着性繊維を含有し、
前記混抄シートの比表面積が１７００〜３０００ｍ2／ｇであり、
前記混抄シートの密度が０．１５〜０．２４ｇ／ｃｍ3であり、且つ
前記混抄シートの通気断面積７８５０ｍｍ2を風速０．１ｍ／秒で通気する際の差圧が４０〜５５Ｐａである、
浄水フィルター用混抄シート。
【請求項２】
前記熱融着繊維が、ポリエステル樹脂を含み、
該ポリエステル樹脂のＳｂ含有量が３０ｍｇ／ｋｇ以下である、請求項１に記載の浄水フィルター用混抄シート。
【請求項３】
請求項１又は２に記載の浄水フィルター用混抄シートが捲回されてなる浄水フィルター。
【請求項４】
前記浄水フィルターの密度が０．１５〜０．２４ｇ／ｃｍ3である、請求項３に記載の浄水フィルター。
【請求項５】
空塔速度（ＳＶ）８０００／ｈにおける遊離残留塩素ろ過能力が５０Ｌ／ｃｍ3以上であり、下記測定条件で測定される通水圧力損失が０．０５ＭＰａ以下である、請求項３又は４に記載の浄水フィルター。
＜通水圧力損失の測定条件＞
浄水フィルターをステンレス製ハウジングに装填し、０．１μｍフィルターにより浄化処理したイオン交換水をＳＶが８０００／ｈとなるように外側から内側に１０分間通水を行った後、ブルドン管圧力計にて圧力損失Ｘ1（ＭＰａ）を測定する。また、同様に予めフィルターを除いたブランクでの圧力損失Ｘ2（ＭＰａ）を測定する。圧力損失Ｘ1から圧力損失Ｘ2を差し引いた値をフィルターの通水圧力損失（ＭＰａ）とする。
【発明の詳細な説明】
【技術分野】
【０００１】
本発明は、高い空塔速度（ＳＶ）条件下で、遊離残留塩素ろ過能力が高く、しかも通水圧力損失が抑制された浄水フィルターとして使用可能な浄水フィルター用混抄シートに関する。更に、本発明は、該混抄シートを利用した浄水フィルターに関する。
【背景技術】
【０００２】
従来、水道水から塩素の除去等の浄水のために、活性炭を使用した浄水フィルターが使用されており、様々な浄水フィルターが開発されている。
【０００３】
例えば、特許文献１には、繊維状活性炭及び熱融着繊維を含有する混抄シートを捲回して得られる浄水フィルターが開示されている。具体的には、該特許文献１には、繊維状活性炭の比表面積は塩素ろ過能力が高い７００ｍ2／ｇ以上のものが用いられること、具体的な実施例として、及び熱融着性繊維からなる混抄紙（目付６０ｇ／ｍ2、密度０．１３ｇ／ｃｍ3）を多重に券着して、内径６９ｍｍ、外径７５ｍｍ、高さ２５ｍｍ（体積が約１５ｃｍ3）の円筒体とし、塩素ろ過能力が１３０〜２５０Ｌ（即ち、８．７〜１６．７Ｌ／ｃｍ3）であったことが開示されている。
【０００４】
また、例えば、特許文献２には、孔径が２０Å以上５００Å未満のメソ細孔の比表面積が１００〜２５００ｍ2／ｇであり、且つ孔径が２０Å未満のミクロ細孔の比表面積が６００〜２５００ｍ2／ｇであり、全細孔容積に対するメソ細孔容積の比率が１０〜４０％である繊維状活性炭と、熱融着繊維との混合物を熱処理して得られものであって、見かけ密度が０．２５〜０．６０ｇ／ｃｍ3である成型体からなる有機ハロゲン系化合物除去フィルターが開示されている。該特許文献２には、具体的な例として、ピッチ系繊維状活性炭８５質量部と芯鞘型ポリエステル繊維１５質量部を混合し、湿式抄紙法により坪量９０ｇ／ｍ2で厚さ０．３３ｍｍのシート（即ち、密度が約０．２７ｇ／ｃｍ3）のシートを作成し、捲回して見掛け密度０．３５ｇ／ｃｍ3のフィルターを得たことが開示されている。そして、該特許文献２によれば、残留塩素等の除去性能を保持しながら、有機ハロゲン系化合物に対する除去性能に優れ、とりわけ２０００〜１００００／ｈ程度の高ＳＶ条件下でも除去性能が劣化せず、圧力損失も小さい浄水フィルターが提供されることが開示されている。
【先行技術文献】
【特許文献】
【０００５】
【特許文献１】特開平９−２３９２１４号公報
【特許文献２】特開２００８−１４９２６７号公報
【発明の概要】
【発明が解決しようとする課題】
【０００６】
しかしながら、本発明者が検討したところ、前記特許文献１及び２の実施例として開示されている浄水フィルターでは、遊離残留塩素ろ過能力、とりわけ高ＳＶ条件下（例えば、空塔速度（ＳＶ）８０００／ｈ程度）における遊離残留塩素ろ過能力が劣るものであった。
【０００７】
そこで、本発明は、上記問題を解決し、高ＳＶ条件下において、遊離残留塩素ろ過能力が高く、しかも通水圧力損失が抑制された浄水フィルターとして使用可能な浄水フィルター用シート、及び該シートを利用した浄水フィルターを提供することを主な課題とする。
【課題を解決するための手段】
【０００８】
上記問題を解決すべく本発明者が検討を進めたところ、特許文献１及び２に開示された浄水フィルターにおいて、遊離残留塩素ろ過能力を高めるべく、使用する繊維状活性炭の比表面積を単に高めた場合には、フィルター密度を如何に調整しても、高ＳＶ条件下において、遊離残留塩素ろ過能力の向上と通水圧力損失の抑制を両立することができなかった。
【０００９】
上記の原因について、本発明者が更に検討したところ、浄水フィルターの通水圧力損失は、混抄シート及びフィルターの密度のみに依存せず、含まれる繊維状活性炭の繊維長分布等の影響によりフィルター内流路の状態が変化するため、高ＳＶ条件下において、遊離残留塩素ろ過能力の向上と通水圧力損失の抑制を両立することができない、と考えた。即ち、例えば、比表面積を十分に高くした繊維状活性炭は、細孔を発達させる際の賦活が相当進むため、強度が低くなり、繊維長が短いものとなる。そして、混抄シートが短い繊維長の繊維状活性炭のみが含まれる場合、フィルター内の流路状態としては流れにくくなってしまい、高ＳＶ条件下において、遊離残留塩素ろ過能力の向上と通水圧力損失の抑制を両立できないと考えた。
【００１０】
そこで、本発明者が更に鋭意検討したところ、前記フィルター内流路状態を表すファクターとして、混抄シートの通気断面積７８５０ｍｍ2を風速０．１ｍ／秒で通気する際の差圧によって評価できること、該差圧、含まれる繊維状活性炭の繊維長分布等によって調整可能なこと、そして、混抄シートの比表面積及び密度を特定範囲としつつ、前記差圧を特定範囲となるように設定することによって、初めて高ＳＶ条件下において、遊離残留塩素ろ過能力の向上と通水圧力損失の抑制を両立できることを見出した。本発明は、これらの知見に基づいて、更に検討を重ねることにより完成された発明である。
【００１１】
即ち、本発明は、下記に掲げる態様の発明を提供する。
項１．  浄水フィルターに使用される混抄シートであって、
前記混抄シートが、繊維状活性炭及び熱融着性繊維を含有し、
前記混抄シートの比表面積が１７００〜３０００ｍ2／ｇであり、
前記混抄シートの密度が０．１５〜０．２４ｇ／ｃｍ3であり、且つ
前記混抄シートの通気断面積７８５０ｍｍ2を風速０．１ｍ／秒で通気する際の差圧が４０〜５５Ｐａである、
浄水フィルター用混抄シート。
項２．  前記熱融着繊維が、ポリエステル樹脂を含み、
該ポリエステル樹脂のＳｂ含有量が３０ｍｇ／ｋｇ以下である、項１に記載の浄水フィルター用混抄シート。
項３．  項１又は２に記載の浄水フィルター用混抄シートが捲回されてなる浄水フィルター。
項４．  前記浄水フィルターの密度が０．１５〜０．２４ｇ／ｃｍ3である、項３に記載の浄水フィルター。
項５．  空塔速度（ＳＶ）８０００／ｈにおける遊離残留塩素ろ過能力が５０Ｌ／ｃｍ3以上であり、下記測定条件で測定される通水圧力損失が０．０５ＭＰａ以下である、項３又は４に記載の浄水フィルター。
＜通水圧力損失の測定条件＞
浄水フィルターをステンレス製ハウジングに装填し、０．１μｍフィルターにより浄化処理したイオン交換水をＳＶが８０００／ｈとなるように外側から内側に１０分間通水を行った後、ブルドン管圧力計にて圧力損失Ｘ1（ＭＰａ）を測定する。また、同様に予めフィルターを除いたブランクでの圧力損失Ｘ2（ＭＰａ）を測定する。圧力損失Ｘ1から圧力損失Ｘ2を差し引いた値をフィルターの通水圧力損失（ＭＰａ）とする。
【発明の効果】
【００１２】
本発明によれば、高ＳＶ条件下における遊離残留塩素ろ過能力を高めつつ、通水圧力損失が抑制された浄水フィルターとして使用可能な浄水フィルター用混抄シートを提供することができる。また、当該浄水フィルター用混抄シートを捲回してなる浄水フィルターは、高い遊離残留塩素ろ過能力と通水圧力損失の抑制を両立させることができる。
【発明を実施するための形態】
【００１３】
１．浄水フィルター用混抄シート
本発明の浄水フィルター用混抄シートは、繊維状活性炭及び熱融着性繊維を含有する混抄シートであって、該混抄シートの比表面積が１７００〜３０００ｍ2／ｇであり、該混抄シートの密度が０．１５〜０．２４ｇ／ｃｍ3であり、且つ該混抄シートの通気断面積７８５０ｍｍ2を風速０．１ｍ／秒で通気する際の差圧が４０〜５５Ｐａである、ことを特徴とする。以下、本発明の混抄シートについて詳述する。
【００１４】
［混抄シートの物性］
・比表面積
本発明の浄水フィルター用混抄シートは、比表面積が１７００〜３０００ｍ2／ｇである。このような比表面積を充足させると共に、後述する密度及び通気特性を充足することにより、高ＳＶ条件下において、遊離残留塩素ろ過能力を高めつつ、通水圧力損失を抑制することができる。高ＳＶ条件下における遊離残留塩素ろ過能力をより一層甲除プさせるという観点から、本発明の浄水フィルター用混抄シートの比表面積として、好ましくは２０００〜２５００ｍ2／ｇが挙げられる。
【００１５】
なお、本発明において、浄水フィルター用混抄シートの比表面積は、窒素を被吸着物質として用いたＢＥＴ法（１点法）により測定される値である。
【００１６】
本発明の浄水フィルター用混抄シートにおいて、前記比表面積の範囲を充足させるには、含有させる繊維状活性炭の比表面積や含有割合、含有させる熱融着性繊維の含有割合、該混抄シートの厚さ等を適宜設定すればよい。
【００１７】
・密度
本発明の浄水フィルター用混抄シートは、密度が０．１５〜０．２４ｇ／ｃｍ3である。このような比表面積を充足させると共に、後述する密度及び通気特性を充足することにより、高ＳＶ条件下において、高い遊離残留塩素ろ過能力と通水圧力損失の抑制を両立させることができる。本発明の浄水フィルター用混抄シートの密度として、好ましくは０．１６〜０．２０ｇ／ｃｍ3が挙げられる。
【００１８】
なお、本発明において、浄水フィルター用混抄シートの密度（ｇ／ｃｍ3）は、厚み測定器を用いて、任意の場所について３点測定した値の平均値をシートの厚さ（ｍｍ）とし、ＪＩＳ  Ｌ  １９１３：２０１０  ６．２に準じて求めた単位面積当たりの質量（ｇ／ｍ2）を坪量として、該シートの厚さと該坪量から算出される値である。
【００１９】
本発明の浄水フィルター用混抄シートにおいて、前記密度の範囲を充足させるには、含有させる繊維状活性炭の大きさ、強度、含有割合、含有させる熱融着性繊維の含有割合等を適宜設定すればよい。
【００２０】
・通気特性
本発明の浄水フィルター用混抄シートは、通気特性として、該混抄シートの通気断面積７８５０ｍｍ2を風速０．１ｍ／秒で通気する際の差圧が４０〜５５Ｐａになる特性を有することを要する。前述のように、本発明者の検討によれば、浄水フィルターの通水圧力損失は、浄水フィルターとする混抄シートの密度が同じであっても、含まれる繊維状活性炭の繊維長分布等の影響によって相違することを知得した。そして、本発明者が更に鋭意検討したところ、フィルター内流路状態を反映するファクターとして、混抄シートの通気断面積７８５０ｍｍ2を風速０．１ｍ／秒で通気する際の差圧として表される通気特性を評価することができ、混抄シートの比表面積及び密度に加えて、該通気特性を所定範囲に設定することにより、初めて、高ＳＶ条件下において、高い遊離残留塩素ろ過能力と通水圧力損失の抑制を両立できることを見出したのである。
【００２１】
高ＳＶ条件下における通水圧力損失をより効果的に抑制させるという観点から、前記差圧として、好ましくは４５〜５５Ｐａが挙げられる。
【００２２】
なお、本発明において、「混抄シートの通気断面積７８５０ｍｍ2を風速０．１ｍ／秒で通気する際の差圧」は、次のようにして測定して得られる値である。即ち、混抄シートを通気断面積が７８５０ｍｍ2になるように風洞装置に固定して０．１ｍ／秒で通気した状態にして、該混抄シートよりも上流側と下流側の差圧を差圧計で測定する。
【００２３】
本発明の浄水フィルター用混抄シートにおいて、前記通気特性を備えさせるには、例えば、使用する繊維状活性炭の繊維長や強度を適宜調節すればよく、具体的手法については、後述する。
【００２４】
・秤量及び厚さ
本発明の浄水フィルター用混抄シートの坪量としては、特に制限されないが、例えば、８０〜１２０ｇ／ｍ2、好ましくは９０〜１１０ｇ／ｍ2が挙げられる。
【００２５】
また、本発明の浄水フィルター用混抄シートの厚さとしては、特に制限されないが、例えば、０．３３〜０．８０ｍｍ、好ましくは０．３８〜０．７３ｍｍが、更に好ましくは０．５〜０．６ｍｍがより好ましく挙げられる。
【００２６】
［混抄シートの含有成分］
・繊維状活性炭
本発明の浄水フィルター用混抄シートは、繊維状活性炭を含有する。
【００２７】
本発明で使用される繊維状活性炭の繊維長は、前述する混抄シートの比表面積、密度及び通気特性を満たす混抄シートが得られることを限度として、特に制限されないが、混抄シートに対して、前述する密度を充足させつつ、前述する通気特性を具備させるために、少なくとも、繊維長の最頻値が１．０〜１０．０ｍｍの範囲にある繊維状活性炭（以下、繊維状活性炭Ａと表記することがある）と、繊維長の最頻値が０．１〜０．８ｍｍの範囲にある繊維状活性炭Ｂ（以下、繊維状活性炭Ｂと表記することがある）と、を組み合わせて使用することが好ましい。上記繊維状活性炭Ａの繊維長の最頻値として、好ましくは１．０〜８．０ｍｍ、より好ましくは１．０〜５．０ｍｍ、更に好ましくは１．０〜３．０ｍｍ、特に好ましくは１．０〜２．０ｍｍが挙げられる。また、上記繊維状活性炭Ｂの繊維長の最頻値として、０．１〜０．５ｍｍ、好ましくは０．１〜０．４ｍｍ、更に好ましくは０．２〜０．３ｍｍが挙げられる。本発明において、繊維状活性炭の最頻値は、Ｌ＆Ｗ  Ｆｉｂｅｒ  Ｔｅｓｔｅｒ（Ｌｏｒｅｎｔｚｅｎ  ａｎｄ  Ｗｅｔｔｒｅ社製）により、１００００本以上の繊維状活性炭を濃度０．０５質量％となるように水に希釈して繊維長分布（繊維長ヒストグラム）を求め、分布割合が最も高くなるピークが位置する繊維長を、繊維長の最頻値として読み取ることによって求められる。
【００２８】
上記繊維状活性炭Ａの長さ加重平均長としては、通常１〜１０ｍｍ、好ましくは１〜５ｍｍ、更に好ましくは１〜３ｍｍが挙げられる。また、上記繊維状活性炭Ｂの長さ加重平均長としては、通常０．１〜０．８ｍｍ、好ましくは０．３〜０．８ｍｍ、更に好ましくは０．４〜０．７ｍｍが挙げられる。本発明において、繊維状活性炭の長さ加重平均長は、Ｌ＆Ｗ  Ｆｉｂｅｒ  Ｔｅｓｔｅｒ（Ｌｏｒｅｎｔｚｅｎ  ａｎｄ  Ｗｅｔｔｒｅ社製）により、１００００本以上の繊維状活性炭を濃度０．０５質量％となるように水に希釈して測定される値である。
【００２９】
本発明で使用される繊維状活性炭の強度については、前述する混抄シートの比表面積、密度及び通気特性を充足し得ることを限度として特に制限されないが、例えば、前記繊維状活性炭Ａの強度は、０．１５ＧＰａ以上、好ましくは０．１５〜０．２５ＧＰａであることが望ましい。前記繊維状活性炭Ａがこのような強度を満たすことにより、抄紙工程等において該繊維状活性炭の繊維長が維持され易く、前述する通気特性を好適に充足させ易くなる。また、前記繊維状活性炭Ｂの強度については、特に制限されないが、例えば、０．１ＧＰａ以下、好ましくは０．０１〜０．０８ＧＰａが挙げられる。
【００３０】
なお、本発明において、繊維状活性炭の強度は、ＪＩＳ  Ｋ  １４７７：２００７  ７．３．２に準じて測定して算出される値である。
【００３１】
本発明で使用される繊維状活性炭の比表面積については、前述する混抄シートの表面積を充足できるように適宜設定すればよいが、例えば、１７００〜４０００ｍ2／ｇが挙げられる。より具体的には、前記繊維状活性炭Ａの比表面積としては、好ましくは１７００〜２５００ｍ2／ｇ、更に好ましくは１８００〜２２００ｍ2／ｇが挙げられる。また、前記繊維状活性炭Ｂの比表面積としては、好ましくは２６００〜４０００ｍ2／ｇ、更に好ましくは２８００〜３５００ｍ2／ｇが挙げられる。
【００３２】
なお、本発明において、繊維状活性炭の比表面積は、７７．４Ｋにおいて窒素吸着等温線に基づいて算出される値である。具体的には、次のようにして窒素吸着等温線が作成される。繊維状活性炭を７７．４Ｋ（窒素の沸点）に冷却し、窒素ガスを導入して容量法により窒素ガスの吸着量Ｖ［ｃｃ／ｇ］を測定する。このとき、導入する窒素ガスの圧力Ｐ［ｈＰａ］を徐々に上げ、窒素ガスの飽和蒸気圧Ｐ０［ｈＰａ］で除した値を相対圧力Ｐ／Ｐ０として、各相対圧力に対する吸着量をプロットすることにより窒素吸着等温線を作成する。窒素ガスの吸着量は、市販の自動ガス吸着量測定装置（例えば、商品名「ＡＵＴＯＳＯＲＢ−１−ＭＰ」（ＱＵＡＮＴＣＨＲＯＭＥ製）など）を用いて実施できる。本発明では、窒素吸着等温線に基づき、ＢＥＴ法に従って比表面積を求める。この解析は、上記装置に付属する解析プログラム等の公知の手段を用いることができる。
【００３３】
本発明で使用される繊維状活性炭の繊維径については、特に制限されないが、例えば、５〜２５μｍ、好ましくは１０〜２０μｍが挙げられる。なお、繊維径の前記範囲は、前記繊維状活性炭Ａ及びＢのいずれにも適用される。
【００３４】
なお、本発明において、繊維状活性炭の繊維径は、ＪＩＳ  Ｋ  １４７７：２００７  ７．３．１に準じ、反射顕微鏡によって測定して算出される。
【００３５】
本発明の浄水フィルター用混抄シートにおける繊維状活性炭の総含有割合については、前述する混抄シートの比表面積、密度及び通気特性を充足し得ることを限度として特に制限されないが、例えば、７０〜９５質量％、好ましくは８０〜９０質量％が挙げられる。より具体的には、本発明の浄水フィルター用混抄シートにおける前記繊維状活性炭Ａの含有割合としては、例えば１０〜５０質量％、好ましくは１５〜４５質量％が挙げられる。また、本発明の浄水フィルター用混抄シートにおける前記繊維状活性炭Ｂの含有割合としては、例えば３０〜８０質量％、好ましくは４０〜７０質量％が挙げられる。
【００３６】
・熱融着性繊維
本発明の浄水フィルター用混抄シートは、熱融着性繊維を含有する。熱融着性繊維とは、加熱によって融着特性を示す繊維である
【００３７】
本発明で使用される熱融着性繊維の種類としては、特に制限されないが、例えば、融点又は軟化点の異なる２成分以上のポリマーで形成された熱融着性繊維が挙げられる。熱融着性繊維の好適な例として、高融点ポリマーを芯成分、低融点ポリマーを鞘成分とする芯鞘構造を有する複合繊維が挙げられる。芯鞘構造を有する複合繊維としては、例えば、芯部がポリプロピレン且つ鞘部が変性ポリエチレンからなる複合繊維、芯部がポリエチレンテレフタレート且つ鞘部がポリオレフィンからなる複合繊維、芯部がポリエチレンテレフタレート且つ鞘部が低融点ポリエステルからなる複合繊維等が挙げられる。これらの熱融着性繊維は、１種単独で使用してもよく、また２種以上を組み合わせて使用してもよい。ここで、「低融点」とは、示差操作熱量計（ＤＳＣ）にて測定される融点（Ｔｍ）が１６０℃程度以下、好ましくは１４０℃程度以下、である特性を示し、「高融点」とは、ＤＳＣにて測定される融点（Ｔｍ）が２００℃程度以上、好ましくは２２０℃程度以上である特性を示す。
【００３８】
また、本発明で使用される熱融着性繊維にポリエステル樹脂（ポリエチレンテレフタレート、低融点ポリエステル等）が含まれる場合、該ポリエステル樹脂は、Ｓｂ含有量が３０ｍｇ／ｋｇ以下であることが好ましい。ポリエステル樹脂は、通常Ｓｂが重合触媒として用いて製造されるところ、例えば、重合触媒を非Ｓｂ、例えばＴｉ、Ｇｅ、Ａｌ系触媒等を用いて製造されたものは、Ｓｂ含有量を前記範囲内とすることができる。このようなＳｂ含有量のポリエステル樹脂を含む熱融着性繊維を使用することにより、浄水フィルターとして使用した際の鉛流出をより一層防ぐことができ、浄水フィルターとしてより好ましいものとすることができる。
【００３９】
なお、本発明において、ポリエステル樹脂中のＳｂ含有量は、湿式酸化後に誘導結合プラズマ質量分析計（ＩＣＰ−ＭＳ）にて定量分析される値である。
【００４０】
本発明で使用される熱融着性繊維の繊度については、特に制限されないが、例えば、０．５〜５．０ｄｔｅｘ、好ましくは０．８〜２．５ｄｔｅｘが挙げられる。
【００４１】
本発明で使用される熱融着性繊維の平均繊維長については、特に制限されないが、例えば、１〜１０ｍｍ、好ましくは４〜７ｍｍが挙げられる。
【００４２】
本発明の浄水フィルター用混抄シートにおける熱融着性繊維の含有割合については、前述する混抄シートの比表面積、密度及び通気特性を充足し得ることを限度として特に制限されないが、例えば、５〜３０質量％、好ましくは５〜２０質量％、更に好ましくは５〜１５重量％が挙げられる。
【００４３】
・その他の成分
本発明の浄水フィルター用混抄シートは、前記繊維状活性炭及び熱融着性繊維以外に、必要に応じて他の成分が含まれていてもよい。該他の成分として、例えば、鉛を除去し得る成分、混抄シートの強度を向上させる成分等が挙げられる。
【００４４】
鉛を除去し得る成分としては、イオン交換繊維、イオン交換樹脂、キレート繊維、キレート樹脂、ケイ酸チタニウム、ゼオライト等が挙げられる。これらの成分は１種単独で使用してもよく、また２種以上を組み合わせて使用してもよい。本発明の浄水フィルター用混抄シートにおいて鉛を除去し得る成分を含有させる場合、その含有割合としては、例えば、１〜２０質量％、好ましくは２〜１０質量％が挙げられる。
【００４５】
混抄シートの強度を向上させる成分としては、例えば、パルプが挙げられる。該パルプとして、具体的には、セルロース系パルプ、アクリル系パルプ、ポリエチレン系パルプ等が挙げられる。これらの混抄シートの強度を向上させる成分は、１種単独で使用してもよく、また２種以上を組み合わせて使用してもよい。本発明の浄水フィルター用混抄シートにおいて混抄シートの強度を向上させる成分を含有させる場合、その含有割合としては、例えば、３〜１０質量％が挙げられる。
【００４６】
［混抄シートの製造方法］
本発明の浄水フィルター用混抄シートの製造方法については、繊維状活性炭及び熱融着性繊維を含含有させ、且つ前述する比表面積、密度及び通気特性を具備させ得る限り、特に制限されないが、好ましくは湿式混抄法が挙げられる。湿式混抄法は、例えば乾式混抄法に比べて、密度が高い混抄シートを製造し易く、前述する比表面積、密度及び通気特性を具備する混抄シートの製造に好適である。
【００４７】
湿式混抄法によって本発明の浄水フィルター用混抄シートを製造する方法としては、特に制限されないが、例えば、次のような方法が挙げられる。先ず、繊維状活性炭、熱融着性繊維、及び必要に応じて含有される他の成分を、パルパー、ビーター、リファイナー等の装置を用いて混合、せん断し、均一に水に分散したスラリーを作製する。得られたスラリーを所定の流量でワイヤー上に流し、脱水することで、所望の坪量に調整する。その後、プレスパートを経てドライヤーパートでシートを乾燥し、カレンダーパートでシート表面を平滑にしてからリールで巻き取る等の公知の技術でシート状に成型する。シートの厚さは、熱プレスローラー等で所望の厚さに調整することができる。
【００４８】
［混抄シートの用途］
本発明の浄水フィルター用混抄シートは、所望の形状で捲回し、浄水フィルターとして使用される。当該浄水フィルターに関しては、後述する通りである。
【００４９】
２．浄水フィルター
本発明の浄水フィルターは、前記浄水フィルター用混抄シートが捲回されてなるフィルターである。
【００５０】
本発明の浄水フィルターが使用される浄水器のタイプについては、特に制限されず、蛇口直結型、水栓一体型、据え置き型（ホース取り付け型）、アンダーシンク型（ビルトイン型）、ポット型（ピッチャー型）等のいずれであってもよい。
【００５１】
本発明の浄水フィルターの密度については、特に制限されないが、例えば、０．１５〜０．２４ｇ／ｃｍ3、好ましくは０．２０〜０．２４ｇ／ｃｍ3が挙げられる。浄水フィルターの密度は、前記浄水フィルター用混抄シートが捲回する際の張力を制御することによって調製できる。例えば、前記浄水フィルター用混抄シートが捲回する際の張力を高くすると、得られる浄水フィルターの密度が高くなり、当該張力を低くすると、得られる浄水フィルターの密度が低くなる。
【００５２】
本発明において、浄水フィルターの密度は、浄水フィルターを熱風乾燥機にて８０℃で３時間乾燥させ、デシケーター内で室温まで冷却した後、質量を秤量し、その質量（ｇ）を浄水フィルターの体積（ｃｍ3）で除することにより求められる値である。
【００５３】
本発明の浄水フィルターの体積は、用途に応じて適宜設定することができる。例えば、水栓一体型浄水器用の浄水フィルターである場合には、１５〜６０ｃｍ3程度が挙げられる。
【００５４】
また、本発明の浄水フィルターの形状についても、用途に応じて適宜設定することができ、例えば、円筒形状等が挙げられる。浄水フィルターの形状が円筒形状である場合、例えば、長さは２０〜１５０ｍｍ程度、内径は５〜１５ｍｍ程度、外径は１２〜４０ｍｍ程度とすることができる。
【００５５】
本発明の浄水フィルターは、高ＳＶ条件下でも、高い遊離残留塩素ろ過能力が発現され、しかも通水圧力損失を抑制できるため、浄水時のＳＶについては、特に制限されないが、例えば、１０００〜９０００／ｈ程度が挙げられ、特に３０００〜８０００／ｈ程度の高ＳＶであってもよい。
【００５６】
本発明の浄水フィルターは、高ＳＶ条件下でも高い遊離残留塩素ろ過能力を有しており、例えば、ＳＶが８０００／ｈと大きい場合にも、遊離残留塩素ろ過能力が５０Ｌ／ｃｍ3以上、好ましくは５０〜７０Ｌ／ｃｍ3とすることもできる。
【００５７】
なお、本発明において、前記遊離残留塩素ろ過能力は、ＪＩＳ  Ｓ  ３２０１  ２０１０  ６．５．３揮発性有機化合物ろ過能力試験に準じて行われ、具体的には、次のようにして測定して得られる値である。
＜遊離残留塩素ろ過能力の測定方法＞
先ず、浄水フィルターの両端面をホットメルト又はシリコーンシーラントでシールした後、ステンレス製ハウジングに充填する。別途、活性炭フィルターにより浄化処理した水道水に、遊離残留塩素濃度が２．０±０．２ｍｇ／Ｌとなるように次亜塩素酸ナトリウムを添加したものを調整原水とし調製する。空塔速度（ＳＶ）が８０００／ｈとなるように浄水フィルターの外側から内側に調整原水の通水を行う。例えば、内径８．３ｍｍ、外径２１.０ｍｍ、長さ１００.０ｍｍ、体積２９．２ｃｍ3の浄水フィルターであれば、３．９Ｌ／ｍｉｎで通水すればよい。次いで、ろ過流量を維持したまま、１日５時間以上連続通水を行い、浄水フィルター通過前後で遊離残留塩素の濃度をＤＰＤ試薬吸光光度法にて定量測定し、流入水に対する流出水の遊離残留塩素の水中濃度が初期２０％以上になる点を破過点とし、該破過点までの総ろ過水量（Ｌ）を求める。得られた総ろ過水量（Ｌ）を浄水フィルター体積（ｃｍ3）で割った値を遊離残留塩素ろ過能力（Ｌ／ｃｍ3）とする。
【００５８】
また、本発明の浄水フィルターは、高ＳＶ条件下でも通水圧力損失を抑制できており、例えば、ＳＶが８０００／ｈと大きい場合にも、通水圧力損失を０．０５ＭＰａ以下、好ましくは０．０３〜０．０５ＭＰａとすることができる。
【００５９】
なお、本発明において、浄水フィルターの通水圧力損失は、下記測定条件で測定して得られる値である。
＜通水圧力損失の測定条件＞
浄水フィルターをステンレス製ハウジングに装填し、０．１μｍフィルターにより浄化処理したイオン交換水をＳＶが８０００／ｈとなるように外側から内側に１０分間通水を行った後、ブルドン管圧力計にて圧力損失Ｘ1（ＭＰａ）を測定する。また、同様に予めフィルターを除いたブランクでの圧力損失Ｘ2（ＭＰａ）を測定する。圧力損失Ｘ1から圧力損失Ｘ2を差し引いた値をフィルターの通水圧力損失（ＭＰａ）とする。
【００６０】
本発明の浄水フィルターは、前記浄水フィルター用混抄シートを所定の形状に捲回することにより得ることができる。また、前記浄水フィルター用混抄シートを捲回した状態で、例えば、該混抄シートに含まれる熱溶着性樹脂の融点以上の温度（例えば、１３０〜２１０℃）で加熱することにより、該混抄シートの捲回状態を固定して、形状を安定化させることもできる。なお、このような固定化のための熱処理では、前記浄水フィルター用混抄シートの物性（差圧、密度、比表面積等）は変化することはないので、該混抄シートの特性をそのまま浄水フィルターに活かすことができる。
【実施例】
【００６１】
以下に、実施例及び比較例を示して本発明を詳細に説明する。ただし、本発明は、実施例に限定されない。
【００６２】
１．測定方法
１−１．繊維状活性炭の物性の測定
＜比表面積＞
繊維状活性炭の比表面積は、７７．４Ｋにおいて窒素吸着等温線に基づいて算出した。具体的には、繊維状活性炭を７７．４Ｋ（窒素の沸点）に冷却し、窒素ガスを導入して容量法により窒素ガスの吸着量Ｖ［ｃｃ／ｇ］を測定した。このとき、導入する窒素ガスの圧力Ｐ［ｈＰａ］を徐々に上げ、窒素ガスの飽和蒸気圧Ｐ０［ｈＰａ］で除した値を相対圧力Ｐ／Ｐ０として、各相対圧力に対する吸着量をプロットすることにより窒素吸着等温線を作成した。窒素ガスの吸着量は、自動ガス吸着量測定装置（商品名「ＡＵＴＯＳＯＲＢ−１−ＭＰ」（ＱＵＡＮＴＣＨＲＯＭＥ製））を用いて測定した。得られた窒素吸着等温線に基づき、前記自動ガス吸着量測定装置付属する解析プログラムで、ＢＥＴ法に従って比表面積を求めた。
【００６３】
＜強度＞
繊維状活性炭の強度は、ＪＩＳ  Ｋ  １４７７：２００７  ７．３．２に準じて測定して算出した。
【００６４】
＜長さ加重平均繊維長＞
繊維状活性炭の長さ加重平均繊維長は、Ｌ＆Ｗ  Ｆｉｂｅｒ  Ｔｅｓｔｅｒ（Ｌｏｒｅｎｔｚｅｎ  ａｎｄ  Ｗｅｔｔｒｅ社製）を用いて、濃度０．０５質量％となるように水希釈して測定した。
【００６５】
＜繊維径＞
繊維状活性炭の繊維径は、ＪＩＳ  Ｋ  １４７７：２００７  ７．３．１に準じ、反射顕微鏡によって測定して算出した。
【００６６】
１−２．シートの物性の測定
＜比表面積＞
窒素を被吸着物質として用いたＢＥＴ法（１点法）により測定した。
【００６７】
＜厚さ・秤量・密度＞
厚み測定器（株式会社尾崎製作所製商品名ピーコックＨ）を用いて、シートの厚さを３点測定し、それら平均値をシートの厚さ（ｍｍ）とした。また、ＪＩＳ  Ｌ  １９１３：２０１０  ６．２に準じて、シートの単位面積当たりの質量（ｇ／ｍ2）を坪量した。前記シートの厚さと坪量値から密度を算出した。
【００６８】
＜通気特性（差圧）＞
シートを通気断面積が７８５０ｍｍ2になるように風洞装置に固定して０．１ｍ／秒で通気した状態にして、該シートよりも上流側と下流側の差圧を差圧計（「マノスターゲージ  Ｗ０８１ＦＮ１００ＤＶ」、山本電機製作所）で測定した。
【００６９】
＜繊維状活性炭の繊維長の最頻値＞
Ｌ＆Ｗ  Ｆｉｂｅｒ  Ｔｅｓｔｅｒ（Ｌｏｒｅｎｔｚｅｎ  ａｎｄ  Ｗｅｔｔｒｅ社製）により、濃度０．０５質量％となるように水希釈して測定し、得られた繊維長繊維長ヒストグラムから、分布割合が最も高くなるピークが位置する繊維長を、繊維長の最頻値として読み取った。なお、測定繊維本数は１００００本以上とした。
【００７０】
＜繊維状活性炭の長さ加重平均繊維長＞
Ｌ＆Ｗ  Ｆｉｂｅｒ  Ｔｅｓｔｅｒ（Ｌｏｒｅｎｔｚｅｎ  ａｎｄ  Ｗｅｔｔｒｅ社製）により、濃度０．０５質量％となるように水希釈して長さ加重平均繊維長を測定した。なお、測定繊維本数は１００００本以上とした。
【００７１】
１−３．浄水フィルターの物性の測定
＜密度＞
浄水フィルターを熱風乾燥機にて８０℃で３時間乾燥させ、デシケーター内で室温まで冷却した。次いで、電子天秤にて質量を秤量し、その質量（ｇ）を浄水フィルターの体積（ｃｍ3）で除することによって、浄水フィルターの密度を求めた。
【００７２】
＜遊離残留塩素ろ過能力＞
遊離残留塩素ろ過能力は、ＪＩＳ  Ｓ  ３２０１  ２０１０  ６．５．３揮発性有機化合物ろ過能力試験に準じて、以下の方法に従って求めた。先ず、浄水フィルターの両端面をホットメルト又はシリコーンシーラントでシールした後、ステンレス製ハウジングに充填した。別途、活性炭フィルターにより浄化処理した水道水に、遊離残留塩素濃度が２．０±０．２ｍｇ／Ｌとなるように次亜塩素酸ナトリウムを添加したものを調整原水とし調製した。空塔速度（ＳＶ）が８０００／ｈとなるように浄水フィルターの外側から内側に調整原水を３．９Ｌ／ｍｉｎで通水した。次いで、ろ過流量を維持したまま、１日５時間以上連続通水を行い、浄水フィルター通過前後で遊離残留塩素の濃度をＤＰＤ試薬吸光光度法にて定量測定し、流入水に対する流出水の遊離残留塩素の水中濃度が初期２０％以上になる点を破過点とし、該破過点までの総ろ過水量（Ｌ）を求めた。得られた総ろ過水量（Ｌ）を浄水フィルター体積（ｃｍ3）で割った値を遊離残留塩素ろ過能力（Ｌ／ｃｍ3）として算出した。
【００７３】
＜通水圧力損失＞
浄水フィルターをステンレス製ハウジングに装填し、０．１μｍフィルターにより浄化処理したイオン交換水をＳＶが８０００／ｈとなるように外側から内側に１０分間通水を行った後、ブルドン管圧力計にて圧力損失Ｘ1（ＭＰａ）を測定した。また、同様に予めフィルターを除いたブランクでの圧力損失Ｘ2（ＭＰａ）も測定した。圧力損失Ｘ1から圧力損失Ｘ2を差し引いて、フィルターの圧力損失（ＭＰａ）として算出した。
【００７４】
２．混抄シート及び浄水フィルターの製造
２−１．実施例１
＜繊維状活性炭の準備＞
（１）繊維長の最頻値が１．０〜１０．０ｍｍの範囲にある繊維状活性炭Ａ１
有機質材料として、軟化点が２８０℃の粒状石炭ピッチを、溶融押出機に供給し、溶融温度３２０℃で溶融混合し、吐出量２０ｇ／ｍｉｎで紡糸することによりピッチ繊維を得た。得られたピッチ繊維を空気中で常温から３５４℃まで１〜３０℃／分の割合で５４分間昇温することにより不融化処理を行い、不融化されたピッチ繊維である活性炭前駆体を得た。得られた活性炭前駆体を、Ｈ2Ｏ濃度が１００容量％のガスを賦活炉内に連続的に導入し、雰囲気温度８７５℃で６０分間熱処理することにより賦活を行い、繊維状活性炭を得た。得られた繊維状活性炭の比表面積は２０００ｍ2／ｇ、強度は０．２０ＧＰａ、繊維径は１４μｍであった。次いで、該繊維状活性炭をリファイナーによって叩解し、繊維長の最頻値が１．６９ｍｍ、長さ加重平均繊維長が２．２ｍｍである繊維状活性炭Ａ１を調製した。
【００７５】
（２）繊維長の最頻値が０．１〜０．８ｍｍの範囲にある繊維状活性炭Ｂ１
有機質材料として、軟化点が２８０℃の粒状石炭ピッチを、溶融押出機に供給し、溶融温度３２０℃で溶融混合し、吐出量２０ｇ／ｍｉｎで紡糸することによりピッチ繊維を得た。得られたピッチ繊維を空気中で常温から３５４℃まで１〜３０℃／分の割合で５４分間昇温することにより不融化処理をおこない、不融化されたピッチ繊維である活性炭前駆体を得た。得られた活性炭前駆体を、該活性炭前駆体の３倍の質量のＫＯＨと混合した状態で、Ｎ2濃度が１００容量％のガスを賦活炉内に連続的に導入し、雰囲気温度８００℃で１２０分間熱処理することにより賦活を行いった。賦活した繊維状活性炭を希塩酸で中和、水洗し、乾燥することにより、繊維状活性炭を得た。得られた繊維状活性炭の比表面積は３０００ｍ2／ｇ、強度は０．１０ＧＰａ未満、平均繊維径は１５μｍであった。次いで、該繊維状活性炭をパルパーにて叩解し、繊維長の最頻値が０．２５ｍｍ、長さ加重平均繊維長が０．６ｍｍである繊維状活性炭Ｂ１を調製した。
【００７６】
＜その他原料の準備＞
熱融着性繊維として、芯部が融点２５５℃のポリエチレンテレフタレート、鞘部が融点１１０℃の共重合ポリエステルであって、Ｓｂ含有量が３０ｍｇ／ｋｇ以下のポリエステル系熱融着性繊維（ポリエステルの重合触媒としてＴｉ系触媒を使用、繊維長５ｍｍ、平均繊維径１．７ｄｔｅｘ）を準備した。
【００７７】
また、アクリルパルプとして、日本エクスラン社製の商品名「ビィパル」を準備した。
【００７８】
＜混抄シートの製造＞
上記準備した繊維状活性炭Ａ１、繊維状活性炭Ｂ１、熱融着性繊維及びアクリルパルプを、表１に記載の質量比として、パルパーを用いて混合し、均一に分散したスラリーを作製した。得られたスラリーを所定の流量でワイヤー上に流し、脱水することで坪量を調整した。その後、プレスパートを経てドライヤーパートでシートを乾燥し、カレンダーパートでシート表面を平滑にしてからリールで巻き取った。その際、得られたシートの厚みは０．８２ｍｍであった。その後、熱プレスローラーでシートを１１０℃で熱プレスし、混抄シートを得た。
【００７９】
得られた混抄シートは、坪量９６ｇ／ｍ2、厚さ０．５５ｍｍ、密度０．１７４ｇ／ｃｍ3、通気特性（差圧）４８．８Ｐａ、比表面積２３３０ｍ2／ｇであった。
【００８０】
＜浄水フィルターの製造＞
上記得られたシートを、鉄製の円筒状パイプ（外径８．３ｍｍ、長さ１２００ｍｍ）に捲回した。なお、捲回する際の張力は、最終的に密度が０．２１ｇ／ｃｍ3になるように調整した。捲回したシートを雰囲気温度１５０℃で２時間熱処理した。その後、前記円筒状パイプを除去した後に、カット機で１００．０ｍｍの長さにカットし、浄水フィルターを得た。
【００８１】
得られた浄水フィルターは、内径８．３ｍｍ、外径２１.０ｍｍ、長さ１００.０ｍｍ、密度０．２１ｇ／ｃｍ3であった。
【００８２】
２−２．実施例２
＜混抄シートの製造＞
実施例１で準備した繊維状活性炭Ａ１、繊維状活性炭Ｂ１、熱融着性繊維及びアクリルパルプを用い、表１に記載の質量比として、パルパーを用いて混合し、均一に分散したスラリーを作製した。得られたスラリーを所定の流量でワイヤー上に流し、脱水することで坪量を調整した。その後、プレスパートを経てドライヤーパートでシートを乾燥し、カレンダーパートでシート表面を平滑にしてからリールで巻き取り、混抄シートを得た。
【００８３】
得られた混抄シートは、坪量１００ｇ／ｍ2、厚さ０．５５ｍｍ、シート密度０．１８２ｇ／ｃｍ3、通気特性（差圧）４７．２Ｐａ、比表面積２１４０ｍ2／ｇであった。
【００８４】
＜浄水フィルターの製造＞
上記で得られた混抄シートを、鉄製の円筒状パイプ（外径８．３ｍｍ、長さ１２００ｍｍ）に捲回した。なお、捲回する際の張力は、最終的に密度が０．２２ｇ／ｃｍ3になるように調整した。捲回したシートを雰囲気温度１５０℃で２時間熱処理した。その後、上記円筒状パイプを除去した後に、カット機で１００．０ｍｍの長さにカットし、浄水フィルターを得た。
【００８５】
得られた浄水フィルターは、内径８．３ｍｍ、外径２１.０ｍｍ、長さ１００.０ｍｍ、密度０．２２ｇ／ｃｍ3であった。
【００８６】
２−３．実施例３
＜混抄シートの製造＞
実施例２で得た混抄シートを用いた。
【００８７】
＜浄水フィルターの製造＞
上記混抄シートを、鉄製の円筒状パイプ（外径８．３ｍｍ、長さ１２００ｍｍ）に捲回した。なお、捲回する際の張力は、最終的に密度が０．２３ｇ／ｃｍ3になるように調整した。捲回したシートを雰囲気温度１５０℃で２時間熱処理した。上記円筒状パイプを除去した後に、カット機で１００．０ｍｍの長さにカットし、浄水フィルターを得た。
【００８８】
得られた浄水フィルターは、内径８．３ｍｍ、外径２１.０ｍｍ、長さ１００.０ｍｍ、密度０．２３ｇ／ｃｍ3であった。
【００８９】
２−４．比較例１
＜繊維状活性炭の準備＞
実施例１で得た繊維状活性炭Ｂ１を用いた。
【００９０】
＜その他原料の準備＞
熱融着性繊維として、芯部が融点２５５℃のポリエチレンテレフタレート、鞘部が融点１１０℃の共重合ポリエステルであって、Ｓｂ含有量が３０ｍｇ／ｋｇ以下のポリエステル系熱融着性繊維（ポリエステルの重合触媒としてＴｉ系触媒を使用、繊維長５ｍｍ、平均繊維径１．７ｄｔｅｘ）を準備した。
【００９１】
アクリルパルプとして、日本エクスラン社製の商品名「ビィパル」を準備した。
【００９２】
イオン交換繊維として、弱酸型ポリアクリレート系イオン交換繊維（Ｃａ置換ポリアクリレート系イオン交換繊維（ユニチカ社製；Ａ−０２ＣＡＵ））を準備した。
【００９３】
＜混抄シートの製造＞
上記で準備した繊維状活性炭Ｂ１、熱融着性繊維、アクリルパルプ及びイオン交換繊維を、表１に記載の質量比として、パルパーを用いて混合し、均一に分散したスラリーを作製した。得られたスラリーを所定の流量でワイヤー上に流し、脱水することで坪量を調整した。その後プレスパートを経てドライヤーパートでシートを乾燥し、カレンダーパートでシート表面を平滑にしてからリールで巻き取り、混抄シートを得た。
得られた混抄シートは、坪量９０ｇ／ｍ2、厚さ０．５１ｍｍ、密度０．１７６ｇ／ｃｍ3、通気特性（差圧）７０．０Ｐａ、比表面積２０５０ｍ2／ｇであった。
【００９４】
＜浄水フィルターの製造＞
上記得られたシートを、鉄製の円筒状パイプ（外径８．３ｍｍ、長さ１２００ｍｍ）に捲回した。なお、捲回する際の張力は、最終的に密度が０．２３ｇ／ｃｍ3になるように調整した。捲回したシートを雰囲気温度１５０℃で２時間熱処理した。上記円筒状パイプを除去した後に、カット機で１００．０ｍｍの長さにカットし、浄水フィルターを得た。
【００９５】
得られた浄水フィルターは、内径８．３ｍｍ、外径２１.０ｍｍ、長さ１００.０ｍｍ、密度０．２３ｇ／ｃｍ3であった。
【００９６】
２−５．比較例２
＜繊維長の最頻値が１０ｍｍ超の繊維状活性炭Ｃ１の準備＞
有機質材料として、軟化点が２８０℃の粒状石炭ピッチを、溶融押出機に供給し、溶融温度３２０℃で溶融混合し、吐出量２０ｇ／ｍｉｎで紡糸することによりピッチ繊維を得た。得られたピッチ繊維を空気中で常温から３５４℃まで１〜３０℃／分の割合で５４分間昇温することにより不融化処理を行い、不融化されたピッチ繊維である活性炭前駆体を得た。得られた活性炭前駆体を、Ｈ2Ｏ濃度が１００容量％のガスを賦活炉内に連続的に導入し、雰囲気温度８７５℃で５０分間熱処理することにより賦活を行い、強度が比較的高い繊維状活性炭Ｃ１を得た。得られた繊維状活性炭Ｃ１の比表面積は１６５０ｍ2／ｇ、強度は０．２３ＧＰａ、繊維径は１５．５μｍであった。なお、繊維状活性炭Ｃ１では、叩解等の工程は行っておらず、繊維長の最頻値は１０ｍｍ超、長さ加重平均繊維長は１０ｍｍ超であった。
【００９７】
＜その他原料の準備＞
熱融着性繊維として、芯部が融点２５５℃のポリエチレンテレフタレート、鞘部が融点１１０℃の共重合ポリエステルであって、Ｓｂ含有量が３０ｍｇ／ｋｇ以下のポリエステル系熱融着性繊維（ポリエステルの重合触媒としてＴｉ系触媒を使用、繊維長５１ｍｍ、平均繊維径１．７ｄｔｅｘ）を準備した。
【００９８】
＜シートの製造＞
上記準備した繊維状活性炭Ｃ１及び熱融着性繊維を、開繊と混合によるカードウェブ法により、シートを得た。
【００９９】
得られたシートは、坪量６５ｇ／ｍ2、厚さ０．４２ｍｍ、密度０．１５５ｇ／ｃｍ3、通気特性（差圧）１０．３Ｐａ、比表面積１３４０ｍ2／ｇであった。
【０１００】
＜浄水フィルターの製造＞
上記で得られたシートを、鉄製の円筒状パイプ（外径８．３ｍｍ、長さ１２００ｍｍ）に捲回した。なお、捲回する際の張力は、最終的に密度が０．１８ｇ／ｃｍ3になるように調整した。捲回したシートを雰囲気温度１５０℃で２時間熱処理した。上記円筒状パイプを除去した後に、カット機で１００．０ｍｍの長さにカットし、浄水フィルターを得た。
【０１０１】
得られた浄水フィルターは、内径８．３ｍｍ、外径２１.０ｍｍ、長さ１００.０ｍｍ、密度０．１８ｇ／ｃｍ3であった。
【０１０２】
３．浄水フィルターの性能評価
前記各浄水フィルターの遊離残留塩素ろ過能力及び通水圧力損失を評価した結果を表１に示す。また、表１には、使用した原料、シート、浄水フィルターの他の物性についても併せて示す。この結果、繊維状活性炭及び熱融着性繊維を含有し、比表面積が１７００〜３０００ｍ2／ｇ、密度が０．１５〜０．２４ｇ／ｃｍ3、通気特性（差圧）が４０〜５５Ｐａを全て満たす混抄シートは、浄水フィルターに成形すると、８０００／ｈという高ＳＶ条件で通水しても、高い遊離残留塩素ろ過能力が認められ、しかも通水圧力損失を抑制できることが確認された（実施例１〜３参照）。また、繊維状活性炭及び熱融着性繊維を含有する混抄シートは、含有させる繊維状活性炭として、加重平均繊維長１〜１０ｍｍと加重平均繊維長０．１〜０．８ｍｍが含まれているものを選択することにより、比表面積１７００〜３０００ｍ2／ｇ、密度０．１５〜０．２４ｇ／ｃｍ3、及び通気特性（差圧）４０〜５５Ｐａを全て充足させ得ることも確認された。
【０１０３】
【表１】
2019214032.tif 000002